ПРЕДВАРИТЕЛЬНАЯ ОБРАБОТКА ПОДЛОЖЕК, СОДЕРЖАЩИХ НЕНАСЫЩЕННЫЕ ЗВЕНЬЯ

1. Способ обработки подложек, включающий
a) нанесение композиции, содержащей по меньшей мере один латентный алкилборан и, по существу, не содержащей агентов, вызывающих распад комплексов указанного латентного алкилборана, на подложку (1), содержащую материал с ненасыщенными звеньями,
b) нанесение радикально отверждаемого вещества на указанную подложку (1), предварительно обработанную указанным латентным алкилбораном, и
c) отверждение указанного радикально отверждаемого вещества с получением композитной структуры.
2. Способ по п. 1, отличающийся тем, что указанное радикально отверждаемое вещество представляет собой краску, покрытие, уплотняющий материал, адгезив или наполнитель.
3. Способ по п. 1, отличающийся тем, что между стадией b) и стадией с) указанную подложку (1) приводят в контакт с подложкой (2), таким образом что указанное радикально отверждаемое вещество размещается между двумя указанными подложками, при этом указанное радикально отверждающееся вещество находится в форме адгезива.
4. Способ по п. 1, отличающийся тем, что указанный материал, содержащий ненасыщенные звенья, представляет собой материал на основе EPDM, NBR, SBR или их смеси.
5. Способ по п. 1, отличающийся тем, что указанная подложка (1) состоит из указанного материала с ненасыщенными звеньями.
6. Способ по п. 1, отличающийся тем, что указанное радикально отверждаемое вещество представляет собой вещество на основе акрилатов, предпочтительно акрилатный адгезив.
7. Способ по п. 1, отличающийся тем, что рН указанной композиции, содержащей по меньшей мере один латентный алкилборан, составляет примерно 7 или более.
8. Способ по п. 1, отличающийся тем, что указанная композиция, содержащая по меньшей мере один латентный алкилборан, дополнительно содержит растворитель, предпочтительно выбранный из гексана, гептана, ксилола, этилацетата или их смесей, и/или содержит по меньшей мере один радикально отверждаемый мономер, предпочтительно акрилат.
9. Способ по п. 1, отличающийся тем, что концентрация указанного по меньшей мере одного латентного алкилборана в указанной композиции составляет от примерно 2,5 до 30 мас.%, предпочтительно от примерно 2,5 до 20 мас.%.
10. Способ по любому из пп. 1-9, отличающийся тем, что указанный латентный алкилборан, нанесенный на указанную подложку, приводят в контакт с агентом, вызывающим распад комплексов, предпочтительно выбранным из органических или неорганических кислот, изоцианатов или кислот Льюиса.
11. Способ по любому из пп. 1-9, отличающийся тем, что указанный латентный алкилборан присутствует в форме комплекса триалкилборан-амин, в котором указанные алкильные группы являются одинаковыми или различными и содержат от 1 до 6, предпочтительно от 1 до 4 атомов углерода.
12. Способ по п. 11, отличающийся тем, что указанный амин в комплексе триалкилборан-амин находится в форме алкилендиамина, содержащего по меньшей мере одну первичную аминогруппу, в котором указанная алкиленовая группа содержит предпочтительно от 2 до 6, более предпочтительно от 2 до 4 углеродных атомов.
13. Композитная структура, получаемая способом по любому из пп. 1-12.
14. Применение композиции, содержащей латентный алкилборан, в качестве грунтовки для обработки подложек, содержащих ненасыщенные звенья.
15. Применение композиции, содержащей латентный алкилборан, в качестве грунтовки для адгезионного связывания подложек, содержащих ненасыщенные звенья, предпочтительно EPDM мембран, или для ремонта или сращивания конвейерных лент из EPDM.
16. Способ сращивания эластичных лент, предпочтительно EPDM лент, содержащих армирующие элементы, включающий:
a) по меньшей мере частичное оголение армирующих элементов лент,
b) нанесение композиции, содержащей по меньшей мере один латентный алкилборан и, по существу, не содержащей агентов, вызывающих распад комплексов латентного алкилборана, на указанные армирующие элементы и, необязательно, на края указанных лент,
c) нанесение адгезива на участки, предварительно обработанные указанным латентным алкилбораном, и
d) отверждение указанного адгезива с получением композитной структуры.
17. Способ по п. 16, отличающийся тем, что на указанном участке с оголенными армирующими элементами обеспечены листовые элементы из материала эластичной ленты, которые проходят по всему указанному участку оголенных армирующих элементов ленты, при этом на указанные элементы на стадии b) наносят указанную композицию, при этом указанные элементы на стадии с) приводят в контакт с указанным нанесенным адгезивом с получением многослойной структуры, и указанную многослойную структуру отверждают на стадии d).
18. Эластичная лента, получаемая способом по п. 16 или 17.